Kill.【0011】本発明の親水化膜の製造法は、ポリオキシエチレングリセリン脂肪酸エステルと添加成分をアルコール系、アセトン系、芳香族系等の溶媒の単独または混合溶媒、あるいはその含水溶媒、好ましくは、メチルアルコール、エチルアルコール、イソプロピルアルコールまたはアセトンの1種または2種以上の混合物、あるいはそれらの含水物に溶解し、浸漬液を調製する。浸漬液の濃度は、ポリオキシエチレングリセリン脂肪酸エステルと添加成分を合計した1〜8重量部を溶媒100容量部に溶解したものが好ましい。疎水性多孔質膜を浸漬し、膜の貫通微細孔内にも十分溶液を行き渡らせた後、乾燥して溶媒を除去する。通常の方法を適宜用いることができる。ポリオキシエチレングリセリン脂肪酸エステルと添加成分についての溶液をそれぞれ別々に調製し、1つの溶液に浸漬するごとに疎水性多孔質膜を乾燥し、次々に浸漬処理を行う多段浸漬処理を行ってもよい。溶媒種、及び浸漬の順序は適宜選んでよい。膜上の親水化剤の量を示す担持率は次式であらわされ、本発明における親水化剤の担持率は5〜40重量%が好ましい。[0012]【実施例】以下に実施例及び比較例によって本発明を更に詳細に説明する。その後、風乾により溶剤の除去を行い、担持率25%の親水化膜を得た。2の膜モジュールを作成した。min,優れた透水性を示した。2リットルの水を濾過した後、完全に乾燥させた後も透水性の低下はみられなかった。minの透水量を得た。2・minの透水量を得た。minの透水量を得た。weight(株)製〕をエタノール100容量部に溶解したものを第1浸漬液とし、その中へ実施例1で用いたのと同じポリプロピレン中空糸膜を30秒間浸漬した。minの透水量を得た。·minの透水量を得た。[BASF(株)製〕をエタノール100容量部に溶解した浸漬液を用いた以外は実施例1と同様の操作をし、膜モジュールの性能を評価したところ、全く透水性がみられなかった。[0020]【発明の効果】本発明の親水化ポリオレフィン多孔質膜は濾過後に多孔質膜が乾燥されても透水性能の低下が認められず、耐久性のある親水性が付与された多孔質膜である。esters,その他の1種類以上の添加成分との混合物を該微細孔を有する膜の少なくとも一部に付着保持させて親水性を付与したことを特徴とする親水化膜。添加成分がショ糖脂肪酸エステル、グリセリン脂肪酸エステル、ソルビタン脂肪酸エステル、ポリオキシエチレンソルビタン脂肪酸エステル、プロピレングリコール脂肪酸エステル、ポリプロピレングリコール脂肪酸エステル、ポリオキシエチレン脂肪族アルコール、及びポリオキシプロピレンポリオキシエチレンブロックポリマー等の非イオン性界面活性剤、あるいは、ポリアミド、ポリアクリル酸、エチルセルロース、ポリビニルピロリドン、ポリビニルアルコール、エチレン−ビニルアルコール共重合体、ビニルピロリドン−酢酸ビニル共重合体、マレイン酸樹脂及びポリビニルアセタールジエチルアミノアセテートよりなる群から選ばれた一種以上である請求項1記載の親水化膜。熱可塑性樹脂が疎水性樹脂のポリエチレン、ポリプロピレン、ポリフロロエチレン、ポリアクリロニトリル、ポリエチレンテレフタレート、ポリスルホン、ポリアミド及びポリイミドから選ばれた少なくとも1種の物質または2種以上の共重合体または2種以上の混合物であることを特徴とする請求項1記載の親水化膜。それらの混合溶媒、あるいはその含水溶媒に溶解したものを浸漬液とし、片面から他の面に連通している微細孔を少なくとも一部に有する熱可塑性樹脂からなる膜を浸漬し、微細孔の少なくとも一部に該ポリオキシエチレングリセリン脂肪酸エステルと添加成分を付着保持させることを特徴とする親水化膜の製造法。それらの混合溶媒、あるいはその含水溶媒に溶解した第2浸漬液に浸漬し、微細孔の少なくとも一部に該ポリオキシエチレングリセリン脂肪酸エステルと添加成分を付着保持させることを特徴とする親水化膜の製造法。